(57)【要約】【課題】熱伝導性及び／又は誘電率が高く、流動性に優れ、封止時のワイヤの変形を低減できるとともに、狭小部への充填性が良好でパッケージ表面の汚れ等の外観不良のない半導体封止用樹脂組成物、及び該半導体封止用樹脂組成物を用いて封止された、高熱伝導性及び／又は高誘電率で、かつワイヤの変形や狭小部への未充填部がなく、高い信頼性を備えた半導体装置を提供する。【解決手段】（Ａ）エポキシ樹脂、（Ｂ）フェノール樹脂硬化剤、（Ｃ）硬化促進剤、及び（Ｄ）球状アルミナを含有する半導体封止用樹脂組成物であって、  前記（Ｄ）球状アルミナは、該樹脂組成物中に７５質量％以上９５質量％未満含まれるとともに、（Ｄ）球状アルミナ中に（Ｄ１）粒径２μｍ未満の球状アルミナを５〜２５質量％、（Ｄ２）粒径２μｍ以上１０μｍ未満の球状アルミナを６５〜９５質量％、及び（Ｄ３）粒径１０μｍ以上２０μｍ以下の球状アルミナを０〜１０質量％含有し、質量基準の粒度分布において、粒径２μｍ未満の領域及び粒径２μｍ以上１０μｍ未満の領域に、それぞれ１つ以上の極大値を有することを特徴とする半導体封止用樹脂組成物。【選択図】なし【特許請求の範囲】
【請求項１】
（Ａ）エポキシ樹脂、（Ｂ）フェノール樹脂硬化剤、（Ｃ）硬化促進剤、及び（Ｄ）球状アルミナを含有する半導体封止用樹脂組成物であって、
前記（Ｄ）球状アルミナは、該樹脂組成物中に７５質量％以上９５質量％未満含まれるとともに、（Ｄ）球状アルミナ中に（Ｄ１）粒径２μｍ未満の球状アルミナを５〜２５質量％、（Ｄ２）粒径２μｍ以上１０μｍ未満の球状アルミナを６５〜９５質量％、及び（Ｄ３）粒径１０μｍ以上２０μｍ以下の球状アルミナを０〜１０質量％含有し、質量基準の粒度分布において、粒径２μｍ未満の領域及び粒径２μｍ以上１０μｍ未満の領域に、それぞれ１つ以上の極大値を有することを特徴とする半導体封止用樹脂組成物。
【請求項２】
さらに、平均粒子径が０．５μｍ以上２μｍ未満の（Ｅ）微細シリカを（Ｄ）球状アルミナと（Ｅ）微細シリカの合計量に対し０．１〜２０質量％含有することを特徴とする請求項１に記載の半導体封止用樹脂組成物。
【請求項３】
さらに、（Ｆ）離型剤を前記樹脂組成物中に０．０５〜１．０質量％含有するとともに、前記（Ｆ）離型剤は、（Ｆ１）融点が７５℃以上９０℃未満の離型剤、及び（Ｆ２）融点が９０℃以上１２５℃以下の離型剤であり、前記（Ｆ１）と前記（Ｆ２）の配合割合が（Ｆ１）：（Ｆ２）＝９５：５〜８０：２０であることを特徴とする請求項１又は２に記載の半導体封止用樹脂組成物。
【請求項４】
前記半導体封止用樹脂組成物の硬化物の熱伝導率が３〜６Ｗ／ｍｋ、及び／又は誘電率が５〜８であることを特徴とする請求項１乃至３のいずれか１項に記載の半導体封止用樹脂組成物。
【請求項５】
請求項１乃至４のいずれか１項に記載の半導体封止用樹脂組成物を用いて半導体素子を封止してなることを特徴とする半導体装置。
【請求項６】
前記半導体装置が指紋センサを備えることを特徴とする請求項５に記載の半導体装置。
【請求項７】
前記半導体装置がシステムインパッケージを備えることを特徴とする請求項５に記載の半導体装置。
【発明の詳細な説明】
【技術分野】
【０００１】
本発明は、半導体封止用樹脂組成物及びこれを用いた半導体装置に関する。
【背景技術】
【０００２】
電子機器の高集積化・高機能化・高速化に伴い、電子部品にも小型化・高密度化が進んでいる。これに伴い、半導体パッケージや半導体素子を封止する樹脂組成物にも様々な要求がなされている。例えば、近年、個人情報保護の観点から指紋認証センサの需要が高まっている。この指紋認証センサの方式の一つである静電容量方式用パッケージには、感度を上げる試みとして、半導体素子（センサ素子）を封止する封止材の厚みを薄くする方法や、比較的誘電率の高い無機充填材を高充填し誘電率を上げることが提案されている（特許文献１）。
【０００３】
一方、一つの半導体素子搭載パッケージ内に複数の半導体素子を搭載したＳｉＰ（システムインパッケージ）が考案されている。ＳｉＰでは複数の半導体素子がパッケージ内部に存在している為、パッケージ内部の発熱量が大きく、効率よい放熱性が要求されている。そのため、ＳｉＰを封止する半導体封止用樹脂組成物には高い熱伝導性が必要となる。一般に、半導体封止用樹脂組成物の熱伝導率を挙げる方法としては、比較的粒子径が大きく熱伝導性の高い無機充填材を高充填することが提案されている（例えば、特許文献２）。
【０００４】
また、ＳｉＰでは半導体素子間及び半導体素子と基板間が非常に狭く、その狭小部への充填が要求される。しかし、半導体封止用樹脂組成物に無機充填材を高充填すると粘度が上昇し流動性が低下する為、狭小部への充填性に問題が発生してしまう。無機充填材の充填量をあげても粘度上昇を抑える試みとしては、特定粒度域の少なくとも２領域に極大径を示す多峰性の頻度粒度分布を有する球状無機質粉末を樹脂に含有させることが提案されている（特許文献３）。
【先行技術文献】
【特許文献】
【０００５】
【特許文献１】特開２０１５−０３６４１０号公報
【特許文献２】特開２０１４−２４０３５１号公報
【特許文献３】特開２００５−１１９９２９号公報
【発明の概要】
【発明が解決しようとする課題】
【０００６】
特許文献１に記載の方法では、比較的粒子径の大きな無機充填材を高充填すると、小型・薄型パッケージの場合、封止材厚みを薄くしている為、金型と半導体素子間で未充填部が発生してしまう。また、特許文献３に記載の方法は液状封止を目的としている為、無機充填材を高充填することができず、十分な熱伝導率や誘電率が得られなかった。
【０００７】
一方、封止材厚みを薄くした場合、金型からの離型性が悪くなり、金型汚れや封止材の破損や欠けが顕著に生じてしまう。その為、離型性を向上させる目的で離型剤を多量に使用するとパッケージ表面の汚れやフローマーク、チップ上のウェルド等の外観不良が生じてしまう。
【０００８】
本発明は、このような実情に鑑みてなされたものであり、熱伝導性及び／又は誘電率が高く、流動性に優れ、封止時のワイヤの変形を低減できるとともに、狭小部への充填性が良好でパッケージ表面の汚れ等の外観不良のない半導体封止用樹脂組成物、及び該半導体封止用樹脂組成物を用いて封止された、高熱伝導性及び／又は高誘電率で、かつワイヤの変形や狭小部への未充填部がなく、高い信頼性を備えた半導体装置を提供することを目的とする。
【課題を解決するための手段】
【０００９】
本発明者らは、上記の課題を解決するために鋭意研究を重ねた結果、特定の粒度分布を有する球状アルミナを特定量含有させた半導体封止用樹脂組成物が、上記課題を解決することを見出し、本発明を完成させた。
本発明は、かかる知見に基づいて完成したものである。
【００１０】
すなわち、本発明は、以下の[１]〜[７]を提供する。
［１］（Ａ）エポキシ樹脂、（Ｂ）フェノール樹脂硬化剤、（Ｃ）硬化促進剤、及び（Ｄ）球状アルミナを含有する半導体封止用樹脂組成物であって、
前記（Ｄ）球状アルミナは、該樹脂組成物中に７５質量％以上９５質量％未満含まれるとともに、（Ｄ）球状アルミナ中に（Ｄ１）粒径２μｍ未満の球状アルミナを５〜２５質量％、（Ｄ２）粒径２μｍ以上１０μｍ未満の球状アルミナを６５〜９５質量％、及び（Ｄ３）粒径１０μｍ以上２０μｍ以下の球状アルミナを０〜１０質量％含有し、質量基準の粒度分布において、粒径２μｍ未満の領域及び粒径２μｍ以上１０μｍ未満の領域に、それぞれ１つ以上の極大値を有することを特徴とする半導体封止用樹脂組成物。
［２］さらに、平均粒子径が０．５μｍ以上２μｍ未満の（Ｅ）微細シリカを（Ｄ）球状アルミナと（Ｅ）微細シリカの合計量に対し０．１〜２０質量％含有することを特徴とする上記［１］に記載の半導体封止用樹脂組成物。
［３］さらに、（Ｆ）離型剤を前記樹脂組成物中に０．０５〜１．０質量％含有するとともに、前記（Ｆ）離型剤は、（Ｆ１）融点が７５℃以上９０℃未満の離型剤、及び（Ｆ２）融点が９０℃以上１２５℃以下の離型剤であり、前記（Ｆ１）と前記（Ｆ２）の配合割合が（Ｆ１）：（Ｆ２）＝９５：５〜８０：２０であることを特徴とする上記［１］又は［２］に記載の半導体封止用樹脂組成物。
［４］前記半導体封止用樹脂組成物の硬化物の熱伝導率が３〜６Ｗ／ｍｋ、及び／又は誘電率が５〜８であることを特徴とする上記［１］乃至［３］のいずれかに記載の半導体封止用樹脂組成物。
［５］上記［１］乃至［４］のいずれかに記載の半導体封止用樹脂組成物を用いて半導体素子を封止してなることを特徴とする半導体装置。
［６］前記半導体装置が指紋センサを備えることを特徴とする上記［５］に記載の半導体装置。
［７］前記半導体装置がシステムインパッケージを備えることを特徴とする上記［５］に記載の半導体装置。
【発明の効果】
【００１１】
本発明によれば、熱伝導性及び／又は誘電率が高く、流動性に優れ、封止時のワイヤの変形を低減できるとともに、狭小部への充填性が良好でパッケージ表面の汚れ等の外観不良のない半導体封止用樹脂組成物、及び該半導体封止用樹脂組成物を用いて封止された、高熱伝導性及び／又は高誘電率で、かつワイヤの変形や狭小部への未充填部がなく、高い信頼性を備えた半導体装置を提供することができる。
【図面の簡単な説明】
【００１２】
【図１】実施例で使用した球状アルミナ（複数種の球状アルミナの混合物）の質量基準の粒度分布を示した図である。
【図２】比較例で使用した球状アルミナ（複数種の球状アルミナの混合物）の質量基準の粒度分布を示した図である。
【発明を実施するための形態】
【００１３】
以下、本発明を詳細に説明する。
［半導体封止用樹脂組成物］
本発明の半導体封止用樹脂組成物（以下、単に樹脂組成物ともいう）は、（Ａ）エポキシ樹脂、（Ｂ）フェノール樹脂硬化剤、（Ｃ）硬化促進剤、及び（Ｄ）球状アルミナを含有する半導体封止用樹脂組成物であって、前記（Ｄ）球状アルミナは、該樹脂組成物中に７５質量％以上９５質量％未満含まれるとともに、（Ｄ）球状アルミナ中に（Ｄ１）粒径２μｍ未満の球状アルミナを５〜２５質量％、（Ｄ２）粒径２μｍ以上１０μｍ未満の球状アルミナを６５〜９５質量％、（Ｄ３）粒径１０μｍ以上２０μｍ以下の球状アルミナを０〜１０質量％含有し、質量基準の粒度分布において、粒径２μｍ未満の領域及び粒径２μｍ以上１０μｍ未満の領域に、それぞれ１つ以上の極大値を有することを特徴とする。
【００１４】
〔（Ａ）エポキシ樹脂〕
本発明で使用する（Ａ）成分のエポキシ樹脂は、１分子中に２個以上のエポキシ基を有するものであれば、分子構造、分子量等に制限されることなく一般に電子部品の封止材料として使用されているものを広く用いることができる。なかでも、ビフェニル骨格を有するエポキシ樹脂、すなわちビフェニル型エポキシ樹脂が好ましい。
なお、本発明におけるビフェニル骨格には、ビフェニル環のうち少なくとも一方の芳香族環が水素添加されているものも含まれる。
【００１５】
ビフェニル型エポキシ樹脂の具体例としては、例えば、４，４’−ビス（２，３−エポキシプロポキシ）ビフェニル、４，４’−ビス（２，３−エポキシプロポキシ）−３，３’，５，５’−テトラメチルビフェニル、エピクロルヒドリンと４，４’−ビフェノールまたは４，４’−（３，３’，５，５’−テトラメチル）ビフェノール等のビフェノール化合物とを反応させて得られるエポキシ樹脂等が挙げられる。なかでも、４，４’−ビス（２，３−エポキシプロポキシ）−３，３’，５，５’−テトラメチルビフェニル、４，４’−ジヒドロキシ−３，３’，５，５’−テトラメチルビフェニルのグリシジルエーテルが好ましい。
【００１６】
市販品を例示すると、例えば、三菱化学（株）製のＹＸ−４０００（エポキシ当量１８５）、同ＹＸ−４０００Ｈ（エポキシ当量１９３）、日本化薬（株）製のＮＣ−３０００（エポキシ当量２７３）、同ＮＣ−３０００Ｈ（エポキシ当量２８８）（以上、いずれも商品名）等が挙げられる。
ビフェニル型エポキシ樹脂の使用によって、（Ｄ）成分の球状アルミナを多量に配合しても溶融粘度を最適範囲に維持することができ、また耐熱性に優れる半導体封止用樹脂組成物を得ることができる。
なお、エポキシ樹脂は、１種を使用してもよく、２種以上を組み合わせて使用してもよい。
【００１７】
〔（Ｂ）フェノール樹脂硬化剤〕
本発明で使用する（Ｂ）成分のフェノール樹脂硬化剤は、１分子当たり２個以上のフェノール性水酸基を有し、上記（Ａ）成分のエポキシ樹脂を硬化させることができるものであって、電子部品の封止材料として一般に用いられるものであれば特に制限されることなく使用できる。
【００１８】
（Ｂ）成分のフェノール樹脂硬化剤の具体例としては、例えば、フェノールノボラック樹脂、クレゾールノボラック樹脂、アラルキル型フェノール樹脂、ナフタレン型フェノール樹脂、シクロペンタジエン型フェノール樹脂、トリフェノールアルカン型フェノール樹脂等が挙げられる。なかでも、流動性の観点よりトリフェニルメタン型のフェノール樹脂が好ましい。これらは１種を使用してもよく、２種以上を組み合わせて使用してもよい。
【００１９】
本発明の半導体封止用樹脂組成物における（Ａ）成分のエポキシ樹脂と（Ｂ）成分のフェノール樹脂硬化剤との配合比は、（Ａ）成分のエポキシ樹脂中のエポキシ基１個に対して、（Ｂ）成分のフェノール樹脂硬化剤中のフェノール性水酸基が、好ましくは０．５〜１．６個、より好ましくは０．６〜１．４個となるように選定される。（Ａ）エポキシ樹脂中のエポキシ基１個に対して（Ｂ）フェノール樹脂硬化剤中のフェノール性水酸基が、０．５個以上であれば硬化物のガラス転移温度が良好となり、１．６個以下であれば反応性が良好となるとともに、十分な架橋密度を有し、強度の高い硬化物を得ることができる。
【００２０】
また、半導体封止用樹脂組成物中における（Ａ）成分のエポキシ樹脂及び（Ｂ）成分のフェノール樹脂硬化剤の合計含有量は、好ましくは３〜１５質量％、より好ましくは５〜１０質量％である。
【００２１】
〔（Ｃ）硬化促進剤〕
本発明で使用する（Ｃ）成分の硬化促進剤は、前記（Ａ）成分のエポキシ樹脂と（Ｂ）成分のフェノール樹脂硬化剤との反応を促進するものであり、かかる作用を有するものであれば特に制限されることなく使用できる。
【００２２】
（Ｃ）成分の硬化促進剤の具体例としては、例えば、２−ヘプタデシルイミダゾール、２−メチルイミダゾール、２−エチルイミダゾール、２−フェニルイミダゾール、２−フェニル−４−メチルイミダゾール、４−メチルイミダゾール、４−エチルイミダゾール、２−フェニル−４−ヒドロキシメチルイミダゾール、２−エチル−４−メチルイミダゾール、１−シアノエチル−２−メチルイミダゾール、２−フェニル−４−メチル−５−ヒドロキシメチルイミダゾール、２−フェニル−４，５−ジヒドロキシメチルイミダゾール、２−ウンデシルイミダゾール、１−ベンジル−２−メチルイミダゾール、１−ベンジル−２−フェニルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾール、１−シアノエチル−２−ウンデシルイミダゾリウムトリメリテイト、２，４−ジアミノ−６−［２’−メチルイミダゾリル−（１’）］−エチル−ｓ−トリアジン、２，４−ジアミノ−６−［２’−ウンデシルイミダゾリル−（１’）］−エチル−ｓ−トリアジン、２，４−ジアミノ−６−［２’−エチル−４’−メチルイミダゾリル−（１’）］−エチル−ｓ−トリアジン、２，４−ジアミノ−６−［２’−メチルイミダゾリル−（１’）］−エチル−ｓ−トリアジン、２−フェニルイミダゾールイソシアヌル酸付加物、２−メチルイミダゾールイソシアヌル酸付加物、２−フェニルイミダゾリン等のイミダゾール類；１，８−ジアザビシクロ［５，４，０］ウンデセン−７（ＤＢＵ）、１，５−ジアザビシクロ［４，３，０］ノネン、５，６−ジブチルアミノ−１，８−ジアザビシクロ［５，４，０］ウンデセン−７等のジアザビシクロ化合物およびこれらの塩；芳香族ジメチルウレア、脂肪族ジメチルウレア、３−（３，４−ジクロロフェニル）−１，１−ジメチルウレア（ＤＣＭＵ）、３−（３−クロロ−４−メチルフェニル）−１，１−ジメチルウレア、２，４−ビス（３，３−ジメチルウレイド）トルエン等のウレア類；トリエチルアミン、トリエチレンジアミン、ベンジルジメチルアミン、α−メチルベンジルジメチルアミン、トリエタノールアミン、ジメチルアミノエタノール、トリス（ジメチルアミノメチル）フェノール等の三級アミン類；トリメチルホスフィン、トリエチルホスフィン、トリブチルホスフィン、ジフェニルホスフィン、トリフェニルホスフィン、トリ（ｐ−メチルフェニル）ホスフィン、トリ（ノニルフェニル）ホスフィン、メチルジフェニルホスフィン、ジブチルフェニルホスフィン、トリシクロヘキシルホスフィン、ビス（ジフェニルホスフィノ）メタン、１，２−ビス（ジフェニルホスフィノ）エタン等の有機ホスフィン化合物；テトラフェニルホスホニウムテトラフェニルボレート、トリフェニルホスフィンテトラフェニルボレート、トリフェニルホスフィントリフェニルボラン等のテトラまたはトリフェニルボロン塩等が挙げられる。なかでも、流動性、成形性が良好である等の観点から、ウレア類や、イミダゾール類が好ましい。これらは１種を使用してもよく、２種以上を組み合わせて使用してもよい。
【００２３】
（Ｃ）成分の硬化促進剤の配合量は、（Ａ）成分のエポキシ樹脂と（Ｂ）成分のフェノール樹脂硬化剤の合計量１００質量部に対して、通常１〜１０質量部、好ましくは２〜８質量部、より好ましくは３〜６質量部の範囲で選定される。配合量が（Ａ）成分と（Ｂ）成分の合計量１００質量部に対して、１質量部以上であれば硬化性が向上し、１０質量部以下であれば樹脂組成物の流動性、成形性等の低下を抑制することができる。
【００２４】
〔（Ｄ）球状アルミナ〕
本発明で使用する（Ｄ）成分の球状アルミナは、（Ｄ１）粒径２μｍ未満の球状アルミナを５〜２５質量％、（Ｄ２）粒径２μｍ以上１０μｍ未満の球状アルミナを６５〜９５質量％、（Ｄ３）粒径１０μｍ以上２０μｍ以下の球状アルミナを０〜１０質量％含有するものである。また、（Ｄ４）２０μｍを超える大粒径の球状アルミナは含有しないことが好ましい。
（Ｄ１）成分、（Ｄ２）成分、及び（Ｄ３）成分の配合割合がそれぞれ上記範囲内であれば球状アルミナが最密充填され、流動性が良好となり、さらに誘電率が向上する。一方、上記配合割合を逸脱し、（Ｄ１）成分が５質量％より少ないと溶融粘度が上昇し、２５質量％より多いと十分な熱伝導率が得られない。（Ｄ２）成分が６５質量％より少ないと十分な熱伝導率が得られなくなり、９５質量％より多いと溶融粘度が上昇し狭小部の充填性が悪化する。（Ｄ３）成分が１０質量％より多いと溶融粘度が上昇し、ワイヤ流れが生じる可能性がある。また、（Ｄ４）成分が含まれると狭小部の充填性が不十分となるおそれがある。
熱伝導率は粒子径に依存する為、大粒子径ほど高熱伝導となる傾向にあるが、（Ｄ２）成分の含有量が上記範囲内であると２０μｍを超える大粒子径の球状アルミナを含有しなくても十分な熱伝導性が得られる。
【００２５】
なお、本明細書において、「球状」とは、粒子の長径（ａ）と短径（ｂ）の比（ｂ／ａ）が０．８〜１．０であることを意味し、真球でなくてもよい。
また、本明細書において、「粒径」とは、特に限定しない限り、レーザ回折・光散乱法に基づく粒度分布測定によって得られた体積基準の粒径をいう。本明細書において「平均粒子径」とは、特に限定しない限り、レーザ回折・光散乱法に基づく体積基準の粒度分布において、粒径が小さい微粒子側からの累積頻度５０体積％に相当する粒径（Ｄ５０、メジアン径ともいう。）をいう。
【００２６】
（Ｄ）成分の球状アルミナは、質量基準の粒度分布において、粒径２μｍ未満の領域及び粒径２μｍ以上１０μｍ未満の領域に、それぞれ１つ以上の極大値を有する。各領域に１つ以上の極大値を有することで、（Ｄ）成分の球状アルミナは、大小２つ以上の粒径の異なる球状アルミナを含むこととなり、この粒径の異なる球状アルミナによるベアリング効果により、溶融粘度が下がり、ワイヤ流れが低減し、狭小部への充填性が良好となる。
なお、本明細書において、「ベアリング効果」とは、粒径の大きな粒子の間に粒径の小さな粒子が入り込むことにより、粒径の大きな粒子の移動をより自由にし、樹脂組成物全体としての流動性を向上させるものである。
【００２７】
（Ｄ）成分の球状アルミナの粒度分布は、レーザ回折・散乱法により求めることができ、例えば、（株）堀場製作所製のレーザ回折／散乱式粒度分布測定装置ＬＡ−９２０（製品名）により取得できる。
【００２８】
また、（Ｄ）成分の球状アルミナを分級することで、混在している寸法の大きなアルミナを予め除去しておくことができる。球状アルミナの平均粒子径を２〜２０μｍにする時、例えば、粒径２５μｍで分級することで、寸法の大きなアルミナを予め除去することができる。これにより、狭小部への充填性が良好となる。
【００２９】
（Ｄ）成分の球状アルミナの配合量は、樹脂組成物全体の７５質量％以上９５質量％未満であり、この範囲を外れると上記効果が得られないうえ、成型品の寸法精度、耐湿性、機械的強度等が低下する。すなわち、（Ｄ）成分の球状アルミナの配合量が樹脂組成物全体の７５質量％未満では十分な熱伝導性及び／又は誘電率が得られず、また、線膨張係数が増大して成形品の寸法精度、耐湿性、機械的強度等が低下するおそれがある。また、９５質量％以上では、溶融粘度が増大して流動性や成形性が低下するおそれがある。このような観点から、（Ｄ）成分の配合量は、樹脂組成物全体の８０〜９０質量％であることが好ましい。
【００３０】
〔（Ｅ）微細シリカ〕
本発明の半導体封止用樹脂組成物は、さらに（Ｅ）成分の微細シリカを含有することで、溶融粘度を低下させ、流動性を高めることができる。一般的に熱伝導率の高い充填材を高充填すると、該充填材が互いに接し、充填材同士のみで熱を伝える。その為、樹脂組成物の溶融粘度が高くなる傾向がある。この為、アルミナに比べ熱伝導率の低いシリカを加えることにより、外部より加えられた熱を樹脂内部に伝えることができ溶融粘度を低下させることができる。
（Ｅ）成分の微細シリカの形状は特に制限されないが、球状であることが好ましい。また、（Ｅ）成分の微細シリカは、平均粒子径が０．５〜２．０μｍであることが好ましく、（Ｄ１）粒径が２μｍ未満に極大値をもつ球状アルミナの粒度分布と（Ｄ２）粒径２μｍ以上１０μｍ未満に極大値をもつ球状アルミナの粒度分布との間に極大値をもつ粒度分布であることが好ましい。これにより、（Ｄ）成分の球状アルミナと樹脂との間を補完することができ、効果的に溶融粘度を低下させることができる。更に、シリカ成分であることにより、後述するカップリング剤との親和性が高まり樹脂組成物の機械的強度が上昇する。また、溶融粘度が低下するため、流動性を高めることができ、ワイヤ流れの低減に効果がある。
【００３１】
（Ｅ）成分の微細シリカの配合量は（Ｄ）成分の球状アルミナと（Ｅ）成分の微細シリカの合計量に対し、０．１〜２０質量％であることが好ましく、０．５〜１５質量％であることがより好ましく、１〜１０質量％であることが更に好ましい。０．１質量％以上とすることで誘電率及び／又は熱伝導性を高めることができ、２０質量％以下とすることで十分な流動性が得られ、ワイヤ流れが低減し、狭小部の充填性も良好となる。
【００３２】
なお、（Ｅ）成分の微細シリカの粒度分布は、レーザ回折・散乱法により求めることができ、例えば、（株）堀場製作所製のレーザ回折／散乱式粒度分布測定装置ＬＡ−９２０（製品名）により取得できる。
【００３３】
〔（Ｆ）離型剤〕
本発明の半導体封止用樹脂組成物には、樹脂組成物の離型性を高め、フローマークの発生を抑制し、流動性を高めるために、さらに（Ｆ）離型剤を含有させることができる。（Ｆ）成分の離型剤としては、（Ｆ１）融点が７５℃以上９０℃未満の離形剤、及び（Ｆ２）融点が９０℃以上１２５℃以下の離形剤の、異なる融点を有する２種類以上の離形剤を組み合わせることが好ましい。（Ｆ１）成分の融点が７５℃より低いとシミ等の外観異常が生じ、（Ｆ２）成分の融点が１２５℃より高いと所望の離型性が得られない。更に、（Ｆ１）成分と（Ｆ２）成分の融点の差が１０℃以上あり、（Ｆ２）の融点が樹脂組成物の融点より低いことが好ましい。これは（Ｆ１）成分、（Ｆ２）成分、及び樹脂組成物の融点の違いにより、段階的に溶融する為、（Ｆ１）成分が金型の最表面に形成され、（Ｆ１）成分の内側に（Ｆ２）成分が形成され、その内側に封止用樹脂組成物が形成される。このことにより、封止用樹脂組成物が離型剤で保護された表面を流動する為、流動性が上昇し狭小部の充填性が良好となる。
【００３４】
（Ｆ１）成分の融点が７５℃以上９０℃未満の離形剤としては、カルナバワックス、モンタン酸ワックスが挙げられ、好ましい市販品を例示すると、例えば、日興リカ（株）製のカルナバ１号、伊藤製油（株）製のＩＴＯＨＷＡＸ  ＴＰ  ＮＣ１３３（以上、いずれも商品名）等が挙げられる。（Ｆ２）成分の９０℃以上１２５℃以下の離形剤としては、ポリエチレンワックス、ポリプロピレンワックスが挙げられ、好ましい市販品を例示すると、例えば、三井化学（株）製のハイワックスＨＷ−４２０２Ｅ、三井化学（株）製のハイワックスＨＷ−４２５２Ｅ、クラリアントケミカルズ（株）製のＬｉｃｏｗａｘ  ＰＥＤ  ５２１（以上、いずれも商品名）等が挙げられる。
さらに（Ｆ１）成分はエステル系ワックスが好ましく、（Ｆ２）成分はオレフィン系ワックスが好ましい。
【００３５】
（Ｆ）成分の離型剤の配合量は、樹脂組成物全体の０．０５〜１．０質量％の範囲であることが好ましく、０．１〜０．５質量％の範囲であることがより好ましい。離型剤の配合量を０．０５質量％以上とすることで添加による効果、シミ等の外観不良に対する改善効果が得られ、１．０質量％以下とすることで離型性の低下を抑制することができる。
なお、上記（Ｆ）成分以外の離型剤、例えば、合成ワックス、天然ワックス、高級脂肪酸、高級脂肪酸の金属塩等を使用してもよい。
【００３６】
（Ｆ）成分の離型剤として、（Ｆ１）融点が７５℃以上９０℃未満の離形剤、及び（Ｆ２）融点が９０℃以上１２５℃以下の離形剤を組み合わせて用いる場合、前記（Ｆ１）成分と前記（Ｆ２）成分との配合割合は、（Ｆ１）：（Ｆ２）＝９５：５〜８０：２０であることが好ましい。この配合範囲より（Ｆ１）成分が多いと金型汚れが生じ、（Ｆ２）成分が多いとパッケージ表面の外観異常が生じるようになる。
【００３７】
また、本発明の半導体封止用樹脂組成物には、以上の各成分の他、本発明の効果を阻害しない範囲で、この種の組成物に一般に配合される、カップリング剤、充填剤（チタン酸バリウム等）、着色剤（カーボンブラック、コバルトブルー等）、改質剤（シリコーンオイル、シリコーンゴム等）、消泡剤、ハイドロタルサイト類、イオン捕捉剤等の添加剤を必要に応じて配合することができる。これらの各添加剤はいずれも１種を使用してもよく、２種以上を混合して使用してもよい。
【００３８】
カップリング剤としては、エポキシシラン系、アミノシラン系、ウレイドシラン系、ビニルシラン系、アルキルシラン系、有機チタネート系、アルミニウムアルコレート系等のカップリング剤が使用される。難燃性および硬化性等の観点からは、なかでも、アミノシラン系カップリング剤が好ましく、例えば、３−アミノプロピルトリメトキシシラン、３−アミノプロピルトリエトキシシラン、３−アミノプロピルメチルジメトキシシラン、３−アミノプロピルメチルジエトキシシラン、３−フェニルアミノプロピルトリメトキシシラン等が使用される。
【００３９】
消泡剤としては、シリコーンオイル系、高分子系等の消泡剤が使用される。樹脂との相溶性の観点からは、中でも、有機変性シリコーンオイル系の消泡剤が好ましく、例えば、アミノ変性シリコーンオイル、エポキシ変性シリコーンオイル、カルボキシ変性シリコーンオイルが好ましく、エポキシ変性シリコーンオイルが特に好ましい。
【００４０】
上記添加剤の配合量は、半導体封止用樹脂組成物中、それぞれ好ましくは０．０１〜３質量％程度、より好ましくは０．０５〜１質量％程度である。
【００４１】
本発明の半導体封止用樹脂組成物は、前記（Ａ）〜（Ｄ）成分、及び必要に応じて配合される（Ｅ）成分、（Ｆ）成分、及びカップリング剤等の各種添加成分をミキサー等によって予備混合した後、ディスパース、ニーダー、３本ロールミル等により混練処理を行い、次いで、冷却固化させ、カッティングミル、ボールミル、サイクロンミル、ハンマーミル、振動ミル、カッターミル、グラインダーミル等により適当な大きさに粉砕することにより、調製することができる。
【００４２】
〔半導体封止用樹脂組成物の物性〕
本発明の半導体封止用樹脂組成物の溶融粘度は、好ましくは１０Ｐａ・ｓ以下、より好ましくは７Ｐａ・ｓ以下である。
また、上記半導体封止用樹脂組成物の硬化物の熱伝導率は、好ましくは３〜６Ｗ／ｍｋとすることができる。
さらに、上記半導体封止用樹脂組成物の硬化物の誘電率は、好ましくは５〜８、より好ましくは６〜８とすることができる。
なお、上記各物性値の測定は、具体的には実施例に記載の方法により測定できる。
【００４３】
次に、本実施形態の樹脂封止型半導体装置について説明する。
本実施形態の樹脂封止型半導体装置は、本実施形態の樹脂組成物を用いて、次のように製造することができる。すなわち、基板を用意し、これに半導体素子を固定する。半導体素子は、ボンディングワイヤにより基板上に形成されている配線と接続され回路を形成する。このように基板上に固定された半導体素子を、上記の本実施形態の樹脂組成物により封止して、樹脂封止型の半導体装置が得られる。なお、封止には、公知の封止方法が特に限定されずに用いられる。
【００４４】
例えば、トランスファ成形法の場合、トランスファ成形機により成形金型内で温度１５０〜２００℃、時間２０〜３００秒間加熱処理を行い、成形金型から成型品を取り出し、硬化を完了させるための加熱処理を、温度１５０〜２００℃、２〜１２時間行うことにより、樹脂封止型半導体装置が得られる。
【００４５】
なお、本発明の半導体封止用樹脂組成物によって封止される半導体部品の種類は、特に限定されるものではないが、樹脂封止後の半導体装置の厚さが０．１〜４．５ｍｍとなるような静電容量方式の指紋認証センサや、複数の半導体素子が封止されているＳｉＰ(システムインパッケージ)が好ましい。
【００４６】
このように、本発明の半導体封止用樹脂組成物を用いて成形することにより、高熱伝導性及び／又は高誘電で、かつ流動性が良好でワイヤの変形や狭小部への未充填部がなく、高い信頼性を備えた半導体装置を得ることができる。
【実施例】
【００４７】
次に実施例により、本発明を具体的に説明するが、本発明は、これらの例によってなんら限定されるものではない。なお、以下の実施例及び比較例において使用した材料は表１に示した通りである。また、「部」は特に断らない限り「質量部」を意味する。
【００４８】
【表１】
2019044006.tif 000002
【００４９】
（実施例１）
エポキシ樹脂（ａ）６．５５部；フェノール性硬化剤（ｂ）３．３０部；硬化促進剤（ｃ−１）０．２２部、硬化促進剤（ｃ−２）０．１０部；球状アルミナ（ｄ−１）５．００部、球状アルミナ（ｄ−２）８２．５０部および球状の微細シリカ（ｅ）２．８０部の混合物；離型剤（ｆ−１）０．１０部、離型剤（ｆ−２）０．１０部、離型剤（ｆ−３）０．０３部、；カップリング剤０．４０部、消泡剤０．１部、ならびに着色剤０．３０部を常温（２０℃）で混合し、次いで、ミキシング２軸ロールを用い１２０℃で加熱混練し半導体封止用樹脂組成物を得た。
【００５０】
（実施例２〜５、及び比較例１〜５）
表２に記載の種類及び配合量の各成分に変更した以外は、実施例１と同様にして半導体封止用樹脂組成物を得た。なお、表２中、空欄は配合なしを表す。
【００５１】
上記各実施例及び各比較例で得られた半導体封止用樹脂組成物について、下記に示す方法で各種特性を評価した。
【００５２】
＜半導体封止用樹脂組成物＞
（１）スパイラルフロー
半導体封止用樹脂組成物を金型温度１７５℃、注入圧力９．８ＭＰａ、硬化時間１５０秒間の条件で、トランスファ成形し、樹脂組成物の流動距離（ｃｍ）を測定した。
【００５３】
（２）ゲルタイム
１７５℃に保持された熱板上で、一定量の半導体封止用樹脂組成物を直径４〜５ｃｍの円状に広げ、一定速度で練り合わせた際に、半導体封止用樹脂組成物が増粘し、最終的に粘りのなくなった時間を測定した。
【００５４】
（３）溶融粘度
高化式フローテスタ（（株）島津製作所製、ＣＦＴ−５００Ｃ）を用い、ノズル長１．０ｍｍ、ノズル径０．５ｍｍ、温度１７５℃、荷重圧力１０ｋｇｆ／ｃｍ２（約０．９８ＭＰａ）の条件で溶融粘度を測定した。
【００５５】
（４）成形性（狭小部充填性）
半導体封止用樹脂組成物を用いて、ＦＢＧＡパッケージ（５０ｍｍ×５０ｍｍ×０．５４ｍｍ、チップ厚０．３１ｍｍ）を、金型温度１７５℃で、硬化時間２分間の条件でトランスファ成形した後、得られた成型品２０個の外観を目視観察し、金型と半導体素子間の狭小部の未充填部や突起等の発生を下記の基準で評価した。
○：狭小部への未充填部、及び突起がなく、外観不良なし（良好）
×：狭小部への未充填部、及び／又は突起があり、外観不良あり（不良）
【００５６】
（５）成形性（ボイド）
半導体封止用樹脂組成物を用いて、ＦＢＧＡパッケージ（５０ｍｍ×５０ｍｍ×０．５４ｍｍ、チップ厚０．３１ｍｍ）を、金型温度１７５℃で、硬化時間２分間の条件でトランスファ成形した後、得られた成型品２０個の外観を目視観察し、ボイドの発生状況を観察し、下記の基準により判定した。 さらに、超音波探傷装置〔日立建機ファインテック (株)製、ＦＳ３００ＩＩ〕により成形品の内部及び外部ボイドの発生状況を観察し、下記の基準により判定した。 
○：外観異常またはボイドの発生なし 
△：長径０．３ｍｍ以下のボイドが発生 
×：長径０．３ｍｍを超えるボイドが発生
【００５７】
（６）成形性（フローマーク）
半導体封止用樹脂組成物を用いて、ＦＢＧＡパッケージ（５０ｍｍ×５０ｍｍ×０．５４ｍｍ、チップ厚０．３１ｍｍ）を、金型温度１７５℃で、硬化時間２分間の条件でトランスファ成形した後、得られた成型品２０個の外観を目視観察し、シミやムラ等の発生を下記の基準で評価した。
○：封止材表面にシミやムラの発生なし 
△：封止材表面の一部にシミやムラが発生 
×：封止材表面の全体にシミやムラが発生
【００５８】
（７）耐熱性（ガラス転移点）
半導体封止用樹脂組成物を金型温度１７５℃で、硬化時間２分間の条件で短冊状（３ｍｍ×４ｍｍ×１０ｍｍ）の成型品を作成し、熱機械測定装置ＴＭＡ  ＳＳ６０００（セイコー社製）を用いてＴＭＡ法により測定し、α１とα２の交点をガラス転移点とした。尚、測定条件は室温（２５℃）から３００℃まで、昇温速度５℃／ｍｉｎで行った。
【００５９】
（８）熱伝導率
半導体封止用樹脂組成物を金型温度１７５℃、硬化時間１０分間の条件で円盤状試験片状（直径１００ｍｍ、厚さ２６ｍｍ）の成型品を作成し、迅速熱伝導率計（京都電子工業（株）製、製品名：Ｋｅｍｔｈｅｒｍ  ＱＴＭ−３）を用いて熱伝導率を測定した。
なお、熱伝導率３〜６Ｗ／ｍｋを合格とした。
【００６０】
（９）誘電率
半導体封止用樹脂組成物を金型温度１７５℃、硬化時間１０分間の条件で円盤状試験片状（直径５０ｍｍ、厚さ３ｍｍ）の成形品（テストピース）を作成し、該テストピースを金型温度１７５℃で８時間ポストキュアした後、日本ヒューレットパッカード（株）製のＱメータにて誘電率を周波数１ＭＨｚで測定した。
なお、誘電率５〜８を合格とした。
【００６１】
（１０）ワイヤ流れ性
半導体封止用樹脂組成物を用いて、金型温度１７５℃、硬化時間２分間、次いで金型温度１７５℃、硬化時間８時間の条件でＦＢＧＡパッケージ（５０ｍｍ×５０ｍｍ×０．５４ｍｍ、チップ厚０．３１ｍｍ）をトランスファ成形法で成形した後、Ｘ線検査装置（（株）島津製作所製 ＳＭＸ-１０００ Ｐｌｕｓ）によりワイヤの変形を観察し、最大変形部のワイヤ流れ率を測定し、下記の基準で評価した。
○：ワイヤ流れ率５％未満（良好）
△：ワイヤ流れ率５％以上１０％未満
×：ワイヤ流れ率１０％以上（不良）
【００６２】
＜半導体パッケージ＞
（１１）耐半田リフロー性
上記（１０）で作製したＦＢＧＡパッケージに、３０℃、相対湿度６０％、１９２時間の吸湿処理を施した後、ＩＲリフロー処理（２６０℃、１０秒）を行い、パッケージの内部クラック（剥離）の発生の有無を超音波探傷装置（ＳＡＴ）で観察し、その発生率（不良数（個）／総数（個））を調べた（ｎ＝２０）。
【００６３】
上記結果を表２下欄に示した。なお、半導体封止用樹脂組成物の調製に使用した球状アルミナ（複数種の球状アルミナの混合物）の粒度分布について実施例１〜４を図１に、比較例１〜５を図２に示した。この粒度分布は、レーザ回折式粒度分布測定装置（（株）堀場製作所製 ＬＡ-９２０）を用いて測定し、（Ｄ１）粒径が２μｍ未満の粒子、（Ｄ２）粒径が２μｍ以上１０μｍ未満の粒子、（Ｄ３）粒径が１０μｍ以上２０μｍ以下の粒子、及び（Ｄ４）粒径が２０μｍを超える粒子の含有割合を質量基準で求めたものである。
【００６４】
【表２】
2019044006.tif 000003
【００６５】
以上より、本発明の半導体封止用樹脂組成物は、流動性を適正な範囲とすることができるため、ワイヤ流れや狭小部充填性に問題がなく、シミ等の外観異常がなく、かつ熱伝導率及び／又は誘電率が高いものとなることがわかった。
【図１】
2019044006.tif 000004
【図２】
2019044006.tif 000005